АРМАТУРА

Полезная модель относится к области строительства в частности к разновидностям арматуры для бетона.
Известна арматура для бетона в виде стальных стержней, проволоки, сетки (В.Г.Микульский и др., Строительные материалы «Издательство ассоциации строительных вузов», Москва, 2000, с.465-467), фрагментов стальной фольги (Патент №2133321, 1999, 6 Е04С 5/01)
3
Недостатком указанной арматуры является высокая масса (объемная масса, плотность). Сталь имеет плотность 7, 85 г/см. (В.Г.Микульский и др., «Строительные материалы» Издательство ассоциации строительных вузов, Москва, 2000, с.454). Стальная арматура утяжеляет бетон.
Наиболее близким прототипным является техническое решение, по которому в качестве арматуры используют трехслойный материал, состоящий их двух слоев фрагментов стальной фольги с прослойкой полимера (Свидетельство на полезную модель №26239, 20.11.2002)
3
Применение полимеров в качестве составных частей арматуры существенно снижает ее массу, т.к. плотность полимеров находится на уровне 1,0-1,5 г/см, т.е. в 5-7 раз ниже плотности стали, масса комбинированной трехслойной арматуры остается сравнительно высокой.
Задачей полезной модели является снижение массы арматуры в бетоне.
Поставленная задача решается применением в бетоне трехслойной арматуры, состоящей из внутреннего слоя полимера и двух наружных слоев каменной чешуи, уложенных с взаимным перекрытием и прочно скрепленных с бетоном и полимером.
Арматура в бетоне показана на фиг 1. (разрез бетона с арматурой).
На слое бетона 1 расположен первый слой каменной чешуи 2, к нему примыкает слой полимера 3 с последующим вторым слоев каменной чешуи 4, второй слой бетона обозначен цифрой 5.
Каменная чешуя 2, 4 уложена с взаимным перекрытием. Она прочно скреплена с полимером и с бетоном силами адгезии.
Предложенная арматура предназначена преимущественно для плоских конструкций - тротуаров, полов, стен, перегородок и др. герметичных сооружений, например бассейнов.
Бетон с указанной арматурой изготовляют следующим образом.
В опалубку загружают часть бетонной смеси для образования первого слоя бетона 1. Слой бетона 1 разравнивают и уплотняют вибраторами. На бетонную смесь 1 рассыпают каменную чешую 2 с помощью передвижной шахты с установленной опытом оптимальной высоты.
Количество каменной чешуи 2 рассчитывают для сплошного покрытия площади изделия с 25-30 процентным избытком для обеспечения их взаимного перекрытия.
На слой каменной чешуи 2 наносят прослойку термореактивного полимера 3. Для этой цели используют эпоксидные смолы, полиуретаны, фенолформальдегидные смолы, полиэфиры и др. В зависимости от метода отверждения бетона в естественных условиях или при термовлажностной обработке) в полимер вводят необходимое количество отвердителя.
На прослойку полимера 3 рассыпают второй слой каменной чешуи 4, также с помощью передвижной шахты и с 25-30 процентным избытком.
На слой каменной чешуи 4 выгружают бетонную смесь для образования слоя бетона 5.
Этот слой 5 уплотняют поверхностными вибраторами с определенными параметрами во избежание воздействия на прослойку полимера и ее смещения.
В процессе заключительной операции - твердения бетона, одновременно осуществляется твердение полимера и сцепление (проявление сил адгезии) бетона и полимера с лепестками каменной чешуи.
Использование предложенной арматуры снизит массу армированных бетонных изделий.